(57)【特許請求の範囲】
【請求項１】
シリコンウエハ製造用のシリコンブロックの、シリコンウエハの端面となる側面を機械的に研磨し、次いで該側面をケミカルエッチングし、その後スライス加工して、シリコンウエハを得ることからなり、前記ケミカルエッチング後の表面粗さが、前記研磨後の表面粗さより大きいことを特徴とするシリコンウエハの製造方法。
【請求項２】
前記研磨による研磨面の表面粗さが、最大高さＲｙが２μｍ以下および算術平均粗さＲａが０．２５μｍ以下の少なくとも１つの条件を満たす請求項１に記載のシリコンウエハの製造方法。
【請求項３】
前記研磨による研磨量が、１００μｍ以上である請求項１または２に記載のシリコンウエハの製造方法。
【請求項４】
前記ケミカルエッチングによるエッチング面の表面粗さが、最大高さＲｙが２〜３０μｍおよび算術平均粗さＲａが０．２５〜４μｍの少なくとも１つの条件を満たす請求項１〜３のいずれか１つに記載のシリコンウエハの製造方法。
【請求項５】
前記ケミカルエッチングによるエッチング量が、２〜５０μｍである請求項１〜４のいずれか１つに記載のシリコンウエハの製造方法。
【請求項６】
前記研磨が、順次行う第１研磨工程と第２研磨工程の２工程からなり、第２研磨工程で用いる砥粒の粒径が、第１研磨工程で用いる砥粒の粒径よりも小さい請求項１〜５のいずれか１つに記載のシリコンウエハの製造方法。
【請求項７】
前記第１研磨工程および第２研磨工程で用いる砥粒が、それぞれＪＩＳ  Ｒ６００１の＃１００〜＃４００および＃８００〜＃３０００である請求項６に記載のシリコンウエハの製造方法。
【請求項８】
前記研磨が、シリコンブロック側面上に砥粒と媒体との混合物を散布し、研磨加工部を前記側面上に近接あるいは接触させ、前記シリコンブロックと研磨加工部とを相対運動させることにより、シリコンブロック側面を機械的に研磨する請求項１〜７のいずれか１つに記載のシリコンウエハの製造方法。
【請求項９】
前記研磨が、シリコンブロック側面上に媒体を散布し、砥粒を有する研磨加工部を前記側面上に近接あるいは接触させ、前記シリコンブロックと研磨加工部とを相対運動させることにより、シリコンブロック側面を機械的に研磨する請求項１〜７のいずれか１つに記載のシリコンウエハの製造方法。
【請求項１０】
前記ケミカルエッチングが、フッ酸と硝酸との混酸を用いた酸処理、または水酸化ナトリウムもしくは水酸化カリウムを用いたアルカリ処理である請求項１〜９のいずれか１つに記載のシリコンウエハの製造方法。
【請求項１１】
前記シリコンブロックが多結晶シリコンであり、前記ケミカルエッチングが水酸化ナトリウムもしくは水酸化カリウムを用いたアルカリ処理であり、該ケミカルエッチングによるエッチング量が２〜５０μｍであり、該ケミカルエッチングによるエッチング面の表面粗さが、最大高さＲｙが２〜３０μｍおよび算術平均粗さＲａが０．２５〜４μｍの少なくとも１つの条件を満たす請求項１〜９のいずれか１つに記載のシリコンウエハの製造方法。
【請求項１２】
前記シリコンブロックが多結晶シリコンであり、前記ケミカルエッチングがフッ酸と硝酸との混酸を用いた酸処理であり、該ケミカルエッチングによるエッチング量が２〜３０μｍであり、該ケミカルエッチングによるエッチング面の表面粗さが、最大高さＲｙが２〜８μｍおよび算術平均粗さＲａが０．２５〜１μｍの少なくとも１つの条件を満たす請求項１〜９のいずれか１つに記載のシリコンウエハの製造方法。
【請求項１３】
前記シリコンブロックが単結晶シリコンであり、前記ケミカルエッチングが水酸化ナトリウムもしくは水酸化カリウムを用いたアルカリ処理であり、該ケミカルエッチングによるエッチング量が２〜３０μｍであり、該ケミカルエッチングによるエッチング面の表面粗さが、最大高さＲｙが２〜１０μｍおよび算術平均粗さＲａが０．２５〜１．２５μｍの少なくとも１つの条件を満たす請求項１〜９のいずれか１つに記載のシリコンウエハの製造方法。
【請求項１４】
前記シリコンブロックが単結晶シリコンであり、前記ケミカルエッチングがフッ酸と硝酸との混酸を用いた酸処理であり、該ケミカルエッチングによるエッチング量が２〜３０μｍであり、該ケミカルエッチングによるエッチング面の表面粗さが、最大高さＲｙが２〜１０μｍおよび算術平均粗さＲａが０．２５〜１．２５μｍの少なくとも１つの条件を満たす請求項１〜９のいずれか１つに記載のシリコンウエハの製造方法。
【請求項１５】
前記シリコンブロックの断面形状が、矩形または略矩形である請求項１〜１４のいずれか１つに記載のシリコンウエハの製造方法。
【請求項１６】
前記シリコンブロックが、シリコンインゴットから切り出したものである請求項１〜１５のいずれか１つに記載のシリコンウエハの製造方法。
【発明の詳細な説明】
【技術分野】
【０００１】
本発明は、シリコンウエハの加工方法、特にシリコンブロック側面に存在する凹凸を平坦化する研磨技術に関する。
【背景技術】
【０００２】
シリコンウエハの需要は、太陽電池などの普及に伴い年々増加している。特に太陽電池においては、一辺が５インチの四角形型のシリコンウエハを５４枚程度用いて１枚の太陽電池モジュールを製造するため、その使用量はＩＣやＬＳＩなどのシリコンウエハの使用量に比べて膨大である。
このようなシリコンウエハには、多結晶と単結晶があり、次のような方法で製造されている。
【０００３】
多結晶シリコンウエハは、次のような方法で製造される。
まず、バンドソーなどを用いて、四角形型の多結晶シリコンインゴットを四角形型の多結晶シリコンブロックに切り出し、これを寸法出し、エッチングなどの仕上げ工程に付す。次に、得られたシリコンブロックをスライスし、シリコンウエハを製造する。
一般に、シリコンブロックのスライスには、ワイヤソー装置が用いられる。まず、シリコンブロックをダミー材（例えば、ガラス）と接着し、これをワイヤソー装置に取り付け、ワイヤーを走行させながらシリコンブロックをワイヤーの走行方向と垂直方向に移動させることにより、シリコンブロックをスライスする。このとき、シリコンブロックを超え、ダミー材の一部にまで達するように、ワイヤーを走行させて、シリコンブロックとダミー材の一部を切断する。スライス後のウエハは、ウエハと同等の厚みの接着剤のみで保持される。スライス後、ウエハを接着剤から剥離し、洗浄、検査工程を経てシリコンウエハを得る。
【０００４】
また、単結晶シリコンウエハは、次のような方法で製造される。
ＣＺ法（引き上げ法）などにより製造された円筒形型のシリコンインゴットを、適当な寸法（長さ）に切り出し、次いでバンドソーなどを用いて、円断面を４面切断して平坦部を作り、研削により寸法を整え、擬似角型の単結晶シリコンブロックを得る。
次に、上記のシリコンブロックと同様に、得られた単結晶シリコンブロックをスライスして、シリコンウエハを得る。このようにして得られたシリコンウエハのコーナーは丸みを有している。
【０００５】
太陽電池は、近年の急激な需要の増加により、原材料であるシリコンインゴットの需要が急激に増加し、その供給不足が発生している。
そこで、シリコンインゴットを有効利用した太陽電池の製造方法が望まれている。
例えば、シリコンウエハの薄型化は、シリコンインゴットの有効利用に繋がり、有益である。しかし、これを実現するためには、シリコンブロックからシリコンウエハを加工するスライス工程の前工程であるシリコンブロックの製造工程、特に、シリコンブロック側面の仕上げ加工が重要になる。すなわち、シリコンブロック側面の仕上げ加工の状態によって、得られるシリコンウエハの割れ率（歩留り）が左右される。
【０００６】
シリコンブロック側面の仕上げ加工としては、ケミカルエッチングが一般的に用いられているが、本発明の発明者は、スライス工程前にシリコンブロック側面を機械的に研磨することにより、シリコンウエハの割れ率を低下させる方法を提案した（特開２００２−１７６０１４号公報、特許文献１参照）。
【０００７】
【特許文献１】特開２００２−１７６０１４号公報
【発明の開示】
【発明が解決しようとする課題】
【０００８】
ケミカルエッチングによるシリコンブロック側面の仕上げ加工には、次のような課題がある。
（１）バンドソーなどを用いて切り出されたシリコンブロック表面の機械的ダメージは大きく、これを取り除くためには、約１００μｍ以上のケミカルエッチングが必要になる。
（２）上記（１）のケミカルエッチングでは、大量の化学廃液が発生し、その処理費用が膨大になる。
（３）多結晶シリコンをアルカリエッチングすると、粒界によりエッチング速度の差が生じ、シリコン表面の凹凸が５０μｍ程度と大きくなり、ウエハの意匠が悪くなる。
【０００９】
そこで、本発明の発明者は、スライス工程前にシリコンブロック側面を研磨する方法を提案した。その方法は、次のような効果を示す。
（１）バンドソーなどを用いて切り出されたシリコンブロック表面の機械的ダメージをケミカルエッチングと同等以上に取り除くことができる。
（２）化学的な手法ではないため、化学廃液の発生が少なく、廃液の処理費用が比較的小さい。
（３）多結晶シリコンであっても、アルカリエッチングによるような、粒界による加工速度（エッチング速度）の差が生じないため、表面の凹凸が小さくなり、ウエハの意匠が良い。
【００１０】
しかしながら、上記の方法では、次のような課題がある。
（１）粒径の小さい（ＪＩＳ規格の番手の大きい）砥粒を用いて研磨すれば、シリコンブロック側面の表面粗さの最大高さＲｙは非常に小さくなり、このようなシリコンブロックをスライス加工したシリコンウエハの強度は非常に高くなる。しかし、スライス加工におけるシリコンブロックとガラスなどのダミー材との接着面積が小さくなり、スライス中にウエハが接着面から剥離し易くなるため、割れが発生し易くなる。
（２）シリコンウエハを薄型化するために、ワイヤソー装置のワイヤー間の距離を非常に狭く設定する必要があり、加工時の発熱により接着剤の接着力が低下し、剥離し易くなり、これによっても割れが発生し易くなる。
【００１１】
本発明は、スライス加工時にシリコンウエハがダミー材から脱落するのを防止すると共に、シリコンウエハの破断強度を向上させ、シリコンウエハの割れ率を低下させることを課題とする。
【課題を解決するための手段】
【００１２】
かくして、本発明によれば、シリコンウエハ製造用のシリコンブロックの、シリコンウエハの端面となる側面を機械的に研磨し、次いで該側面をケミカルエッチングし、その後スライス加工して、シリコンウエハを得ることからなり、前記ケミカルエッチング後の表面粗さが、前記研磨後の表面粗さより大きいことを特徴とするシリコンウエハの製造方法が提供される。
【発明の効果】
【００１４】
本発明によれば、スライス加工時にシリコンウエハがダミー材から脱落するのを防止すると共に、シリコンウエハの破断強度を向上させ、シリコンウエハの割れ率を低下させることができる。
【発明を実施するための最良の形態】
【００１５】
本発明のシリコンウエハの製造方法は、シリコンウエハ製造用のシリコンブロックの、シリコンウエハの端面となる側面（シリコンブロック側面）を機械的に研磨（平坦化）し、次いで該側面をケミカルエッチングし、その後スライス加工して、シリコンウエハを得ることからなり、前記ケミカルエッチング後の表面粗さが、前記研磨後の表面粗さより大きいことを特徴とする。
【００１６】
本発明のシリコンウエハの製造方法を、実施形態に基づいて具体的に説明するが、本発明はこれらの実施形態により限定されない。
【００１７】
１．角柱加工工程
まず、本発明のシリコンウエハの製造方法におけるシリコンウエハ製造用のシリコンブロックを加工する。
単結晶インゴット（胴体部長さ１ｍ程度）のトップ部とテール部（インゴットの上下にある円錐状の部分）を、バンドソーなどを用いて切断する。その後、単結晶インゴットの胴体部分を、バンドソーなどを用いて適当な長さ（２００〜５００ｍｍ）に切断する。
その後、単結晶インゴットの胴体部分の表面にあるうねりを、円筒研削などの公知の方法で研削し、図１に示すような所定の外径寸法を有する単結晶インゴットを得る。
その後、バンドソーや外周刃切断機（ＯＤソー）などを用いる公知の方法で、得られた単結晶インゴットを図２に示すように切断し、図３に示すような断面形状が略矩形（擬似四角形）である角柱シリコンブロックを得る。なお、角部に円弧面が残らないように単結晶インゴットを切断すると、断面形状が矩形（四角形）である角柱シリコンブロックが得られる。
【００１８】
太陽電池用のシリコンウエハの製造においては、シリコンブロックの断面形状は、矩形または略矩形であるのが好ましく、上記のようにシリコンインゴットから切り出したものであるのが好ましい。
【００１９】
２．研磨工程
本発明のシリコンウエハの製造方法においては、研磨は、順次行う第１研磨（粗研磨）工程と第２研磨（仕上げ研磨）工程の２工程からなり、第２研磨工程で用いる砥粒の粒径が、第１研磨工程で用いる砥粒の粒径よりも小さいのが好ましい。ここで、「粒径」とは平均粒径を意味する。
【００２０】
２−１．第１の実施形態
第１の実施形態における研磨は、シリコンブロック側面上に砥粒と媒体との混合物を散布し、研磨加工部を前記側面上に近接あるいは接触させ、前記シリコンブロックと研磨加工部とを相対運動させることにより、シリコンブロック側面を機械的に研磨する。
この実施形態では、２種類の研磨剤を用いて、２段階で研磨する。
その後、得られたシリコンブロックを、ケミカルエッチング（化学反応を用いたエッチング）に付す。
【００２１】
研磨に用いられる砥粒としては、公知の砥粒、例えばダイヤモンド、ＧＣ（グリーンカーボランダム）、Ｃ（カーボランダム）、ＣＢＮ（立方晶窒化ホウ素）などが挙げられる。
砥粒の大きさは、第１研磨工程ではＪＩＳ  Ｒ６００１の＃１００〜＃４００、第２研磨工程ではＪＩＳ  Ｒ６００１の＃８００〜＃３０００であるのが好ましい。なお、砥粒の粒径は、１３０００〜１６０００を番手で割った数値（単位はμｍ）である。
【００２２】
また、本発明で用いられる砥粒を散布するための媒体としては、水、アルカリ溶液、鉱油およびグリコール類（例えば、ポリエチレングリコール、プロピレングリコール（ＰＧ））のような液体、空気、例えば、窒素、ヘリウム、ネオン、アルゴンなどの不活性ガスのような気体が挙げられる。
砥粒と媒体との混合割合は、それぞれ液体１ｋｇに対して砥粒０．５〜１．５ｋｇ程度および気体１リットルに対して砥粒０．０１〜２ｋｇ程度である。
【００２３】
本発明で用いられる研磨加工部としては、例えばスチール、樹脂、布、スポンジなどで形成された部材が挙げられ、より具体的にはスチールブラシ、樹脂ブラシなどが挙げられる。この研磨加工部は、その表面および／または内部に砥粒を有していなくてもよい。
【００２４】
第１の実施の形態について、図４を用いて説明する。
ここでは、角部に面取り面または円弧面を有する、断面形状が略矩形であるシリコンブロックを用いた場合について説明する。
【００２５】
まず、シリコンブロック１の研磨加工面に接触するように研磨ホイール２の先端部に研磨加工部３を設置し、研磨ホイール回転用モータ４により高速回転させると共に、研磨ホイール２の周辺に砥粒と媒体の混合物（「スラリー」または「遊離砥粒」、図示せず）をノズル５から散布する。また、シリコンブロックを一軸ステージ６により往復運動させる。
また、シリコンブロックの両端は、回転可能な保持機構７により保持されており、シリコンブロックにある４つの面を研磨する場合には、シリコンブロックの中心を軸に９０度ずつ回転してそれぞれの面を研磨し、４つの円弧面を研磨する場合には、円弧の面に沿って揺動回転させて研磨する。
【００２６】
このような研磨ホイール２の回転運動と一軸ステージ６の往復運動により、シリコンブロックの全体が研磨され、微小な凹凸が除去される。スラリーは、砥粒（スラリーの中に存在する）を研磨ホイールの研磨加工部に染み込ませ、砥粒で研磨加工面を研磨加工する機能、砥粒を散布する媒体（スラリーの中に存在する）でシリコンの切屑や不要になった砥粒を排出する機能および研磨加工面の周辺を冷却する機能を有する。
【００２７】
研磨による研磨量は、１００μｍ以上が好ましく、過剰研磨を考慮して１００〜２００μｍが特に好ましい。
【００２８】
また、研磨後（ケミカルエッチング前）の研磨面の表面粗さは、最大高さＲｙが２μｍ以下（好ましくは、０．１〜１μｍ）および算術平均粗さＲａが０．２５μｍ以下（好ましくは、０．０１〜０．１３μｍ）の少なくとも１つの条件を満たすのが好ましい。
表面粗さの最大高さＲｙおよび算術平均高さＲａは、ＪＩＳ  Ｂ０６５１に規定され、極端な段差がない限り、おおよそ最大高さＲｙの１／８が算術平均高さＲａとなる。したがって、本発明の方法においては、最大高さＲｙおよび算術平均高さＲａのいずれか１つを測定し、それを基準とすればよい。
【００２９】
研磨量および表面粗さは、砥粒の種類、使用量および吐出圧力、ホイールの回転数、ステージの移動速度などにも依存するが、研磨量は、第１研磨（粗研磨）工程で使用する砥粒の粒径（番手）に、表面粗さは第２研磨（仕上げ研磨）工程で使用する砥粒の粒径（番手）に最も大きな影響を受ける。
したがって、第１研磨工程で使用する砥粒が、ＪＩＳ  Ｒ６００１の＃４００以下であれば、研磨量を１００μｍ以上とすることができる。
また、第２研磨工程で使用する砥粒が、ＪＩＳ  Ｒ６００１の＃８００以上であれば、最大高さＲｙを２μｍ以下とすることができる。
【００３０】
一般に、粒径の小さい（ＪＩＳ規格の番手の大きい）砥粒を用いて研磨すると、最大高さＲｙは小さくなり、研磨による機械的ダメージを低減させことができる。但し、ＪＩＳ  Ｒ６００１の＃３０００より大きい砥粒を用いて研磨すると、研磨量が低下し、粗研磨表面が残り、最大高さＲｙが大きくなるため、第２研磨工程ではＪＩＳ  Ｒ６００１の＃８００〜＃３０００が好ましい。第２研磨工程後にさらに第３研磨工程で研磨仕上げを行ってもよいが、工程が増加するので好ましくない。
発明者らの試験によれば、第２研磨工程後の最大高さＲｙは、ＪＩＳ  Ｒ６００１の＃８００の砥粒を用いた場合には、１〜２μｍ程度、＃１０００の砥粒を用いた場合には、０．５〜１．５μｍ程度、＃１２００〜＃３０００の砥粒を用いた場合には、０．３〜１μｍ程度となることを確認している。
【００３１】
２−２．第２の実施形態
第２の実施形態に係る研磨は、シリコンブロック側面上に媒体を散布し、砥粒を有する研磨加工部を前記側面上に近接あるいは接触させ、前記シリコンブロックと研磨加工部とを相対運動させることにより、シリコンブロック側面を機械的に研磨する。
この実施形態では、２種類の研磨剤を用いて、２段階で研磨する。
その後、得られたシリコンブロックを、ケミカルエッチング（化学反応を用いたエッチング）に付す。
【００３２】
研磨に用いられる砥粒をその表面および／または内部に有する研磨加工部としては、例えば、ダイヤモンド、ＧＣ（グリーンカーボランダム）、Ｃ（カーボランダム）、ＣＢＮ（立方晶窒化ホウ素）などの砥粒をその表面および／または内部に有する、スチール、樹脂、布、スポンジなどで形成された部材が挙げられる。
砥粒の大きさは、第１研磨工程ではＪＩＳ  Ｒ６００１の＃１００〜＃４００、第２研磨工程ではＪＩＳ  Ｒ６００１の＃８００〜＃３０００であるのが好ましい。
本発明で用いられる媒体としては、前記のような液体、気体が挙げられる。この媒体は、砥粒を含んでいなくてもよい。
【００３３】
散布される液体や気体は、スチール、樹脂、布、スポンジの表面および／または内部から脱落した砥粒およびシリコンの切屑などを、シリコンブロックの表面から排除する機能を有する。砥粒を含まない液体や気体を用いる場合、液体や気体のリサイクルが容易にでき、砥粒やシリコンの切屑の分離も容易にできる。
【００３４】
第２の実施の形態について、図５を用いて説明する。
ここでは、角部に面取り面または円弧面を有する、断面形状が略矩形であるシリコンブロックを用いた場合について説明する。
【００３５】
実施の形態１との違いは、シリコンブロック１１の研磨加工面の表面に接触するように研磨ホイール１２の先端部に砥粒をその表面および内部に有する研磨加工部（砥粒付き研磨加工部）１３を設置し、上記媒体からなる研磨液または研磨気体をノズル１５から散布することである。つまり、シリコンブロックの研磨加工面を研磨するのは、砥粒付き研磨加工部の砥粒である。シリコンブロックの研磨加工面に散布する研磨液や研磨気体は、シリコンの切屑の排出、研磨加工面の冷却や不要になった砥粒（砥粒屑）や研磨加工部より発生するゴミの排出を行う。図中、１４は研磨ホイール回転用モータ、１６は一軸ステージ、１７は保持機構を示す。
この方法では、切屑や砥粒屑あるいはゴミなどによる研磨加工面の汚染や加工後のゴミなどの付着が抑えられるので、加工品質の低下を防ぐことができる。また、研磨液の場合、切屑やゴミなどの除去がフィルターなどで簡単に行えるので、毎回の加工ごとに液体の交換を行う必要がない。
【００３６】
３．ケミカルエッチング工程
次いで、研磨を行ったシリコンブロックをケミカルエッチング（以下、「エッチング」ともいう）に付す。
【００３７】
ケミカルエッチングは、本発明の方法に適する化学反応を用いたエッチングであれば特に限定されないが、フッ酸と硝酸との混酸を用いた酸処理、または水酸化ナトリウムもしくは水酸化カリウムを用いたアルカリ処理であるのが好ましい。
酸処理に用いるエッチング液としては、例えば、フッ酸と硝酸との混酸、具体的には、フッ酸：硝酸：水を６：４：６の比率（容量）で混合したもの、フッ酸：硝酸を１：４の比率（容量）で混合した溶液が挙げられる。
アルカリ処理に用いるエッチング液としては、例えば、１〜３０％の水酸化ナトリウムや水酸化カリウムなどのアルカリ溶液、１〜５％のアルカリ溶液に１〜１０％のイソプロピルアルコールを混合したものが挙げられる。
【００３８】
ケミカルエッチングは、多結晶シリコンを用いる場合には、酸処理またはアルカリ処理が好ましく、単結晶シリコンを用いる場合には、アルカリ処理が好ましい。
【００３９】
ケミカルエッチングによるエッチング量は、２〜５０μｍであるのが好ましい。
また、ケミカルエッチング後（スライス前）のエッチング面の表面粗さは、最大高さＲｙが２〜３０μｍおよび算術平均粗さＲａが０．２５〜４μｍの少なくとも１つの条件を満たすのが好ましい。
【００４０】
このようにしてシリコンブロック側面のケミカルエッチング後の表面粗さは、研磨後の表面粗さより大きくなる。すなわち、シリコンブロック側面に微小な凹凸が形成されるので、次工程のスライス工程においてシリコンブロックとダミー材との接着面積が大きくなり、スライスされたシリコンウエハがダミー材から脱落するのを防止することができる。
【００４１】
図６は、本発明のシリコンウエハの製造方法に基づく、（ａ）角柱加工後、（ｂ）研磨後、（ｃ）エッチング後のシリコンブロック側面の表面状態、を示す模式図である。
図中、２１はエッチング後の研磨表面、２２はエッチング後のエッチングの谷面（エッチング後の底の位置）を示す。
（ａ）角柱加工後はバンドソーの加工により表面ダメージがあり、凹凸の大きさも大きく、（ｂ）研磨後はバンドーソーによる表面ダメージが除去され、凹凸の小さい面となり、（ｃ）エッチング後は微小な凹凸が形成されている。
【００４２】
４．スライス工程
１〜３の工程により製造されたシリコンブロックをダミー材（例えば、ガラス、以下「ダミーガラス」という）に接着し、これをジグに取り付け、さらにワイヤソー装置などの公知の装置に装着し、シリコンブロックを板状にスライスする。
ダミーガラスは、公知のものを用いることができるが、シリコンブロックとの接着面積を増やすために、ブラストなどで凹凸形状に加工したガラスを用いるのが好ましい。
接着剤は、公知のものを用いることができ、例えば、エポキシ系の接着剤などが挙げられる。
図７は、シリコンブロック、ダミーガラス、接着剤の構成を示す模式図であり、（ａ）は接着後、（ｂ）はスライス後、（ｃ）はスライス後に剥離（脱落）が発生した場合である。
図中、３１はダミーガラス、３２は接着剤、３３はシリコンブロックを示す。
【００４３】
図８は、ワイヤソー装置の構造を示す概略図である。
この装置は、複数の溝に沿って切断用のワイヤー１０２を螺旋状に巻きつけたワイヤガイド１０１を回転させ、ワイヤー１０２を走行させ、オイルと砥粒の混合液であるスラリーをスラリーノズル１０４から吐出させると共に、その状態でワイヤー１０２とシリコンブロック１０３との間に切削送りを付与してシリコンブロックを切断する。
図中、１０５はプーリ、１０６は新線側ボビン、１０７は巻取側ボビンを示す。
【００４４】
ワイヤーによるシリコンブロックの切断は、図７（ｂ）に示すように、シリコンブロックを超えてダミーガラスの一部を切断するように行う。
このダミーガラスの切断において、ダミーガラスの加工熱によりダミーガラスの温度が上昇するため、接着剤の接着力が弱くなる。このとき、シリコンブロックとダミーガラスとの接着面積が小さく、両者の接着力が弱いと、図７（ｃ）に示すように接着面からウエハが脱落（剥離）し易い。特に、シリコンウエハの薄型化に伴い、ダミーガラスの被加工面積比率が増加しているため、ダミーガラスの温度上昇により、さらに接着面からシリコンウエハが脱落し易くなる。
本発明では、前工程のエッチングにより、シリコンブロック側面に凹凸を形成するので、シリコンブロックとダミーガラスとの接着面積を増加させることができ、ウエハの脱落が抑えることができる。
【００４５】
５．研磨条件とエッチング条件
本発明のシリコンウエハの製造方法を各工程１〜４に分けて説明したが、研磨条件とエッチング条件について、本発明者らが実施した試験例の結果に基づいて、さらに詳しく説明する。
【００４６】
（試験例１）
多結晶シリコンブロック側面を、表１に示す条件で、研磨後にエッチング処理、研磨処理のみ、およびエッチング処理のみに付し、スライス加工した場合について、各処理後のシリコンブロック側面の表面粗さの最大高さＲｙ（μｍ）と算術平均粗さＲａ（μｍ）、および得られたシリコンウエハの破断強度（Ｎ）とその標準偏差を比較した。
シリコンウエハの破断強度は、１５５ｍｍ角×厚さ２００μｍの多結晶シリコンウエハを、１２０ｍｍ間隔の２本の棒（先端はφ１０ｍｍの球面形状、長さ５０ｍｍ）で下から保持し（自由端）、下の棒と対角に位置する１２０ｍｍ間隔の２本の棒（先端はφ１０ｍｍの球面形状、長さ５０ｍｍ）でウエハの上から負荷をかけ、ウエハが破壊したときの荷重（Ｎ）とした。
得られた結果を、研磨処理に用いた砥粒のＪＩＳ番手と研磨量、およびエッチング処理に用いたエッチング液の種類とエッチング量と共に表１に示す。
なお、エッチング液のアルカリとしては、１％水酸化ナトリウム水溶液を、エッチング液の酸としては、フッ酸：硝酸を１：４の比率（容量）で混合した溶液を用いた。
【００４７】
【表１】
0004667263.tif 000002
【００４８】
表１より、次のことがわかる。
（１）ウエハの破断強度は、（研磨＋アルカリ）と（研磨＋酸）が同等で、次いで（研磨のみ）、（アルカリのみ）、（酸のみ）の順に高い。
（２）ウエハの破断強度の標準偏差（ばらつき）は、（研磨＋アルカリ）と（研磨＋酸）が同等で、次いで（研磨のみ）、（アルカリのみ）、（酸のみ）の順に小さい。
【００４９】
（研磨＋アルカリ）および（研磨＋酸）の場合には、研磨による軽度な機械的ダメージがエッチングにより除去されるため、強度が高くなり、ばらつきが小さくなるものと考えられる。
一方、（研磨のみ）の場合には、シリコンブロック加工時にバンドソーなどから影響を受けた機械的ダメージ層が残留するため、強度が低くなり、ばらつきが大きくなるものと考えられる。
また、（アルカリのみ）の場合には、多結晶シリコンの粒界によるエッチング速度の差が顕著に発生し、シリコンブロック表面の機械的ダメージ層が残留するため、強度が低くなり、ばらつきが大きくなるものと考えられる。
さらに、（酸のみ）の場合には、シリコンブロック加工時にバンドソーなどから影響を受けた大きな機械的ダメージ層がエッチングにより空孔（エッチピット）となるため、割れ易くなり、強度が低くなり、ばらつきが大きくなるものと考えられる。
【００５０】
（３）表面粗さは、（研磨のみ）、（研磨＋酸）、（研磨＋アルカリ）、（酸のみ）、（アルカリのみ）の順に大きい。
（研磨のみ）の場合には、多結晶シリコンの粒界の違いによる加工速度の差が発生しないため、表面粗さの最大高さＲｙは非常に小さくなるものと考えられる。
一方、（研磨＋酸）と（研磨＋アルカリ）は、共にシリコンブロック表面を荒らす加工であるが、後者の方が多結晶シリコンの粒界によるエッチング速度の差が顕著に発生し、また面方位により、ピラミッド構造となる面が多数存在するため、表面粗さの最大高さＲｙが大きくなるものと考えられる。また、（アルカリのみ）の場合も同様である。
（研磨＋アルカリ）が（アルカリのみ）よりも表面粗さが大きいのは、エッチング量の相違に起因するものと考えられる。
【００５１】
（４）以上より、多結晶シリコンの場合、（研磨＋アルカリ）または（研磨＋酸）の場合が最も破断強度が強く、適度に表面が荒れていることがわかる。よって、研磨後にケミカルエッチングを行えば破断強度の向上と表面の適度な荒れによる接着力向上の効果が得られることがわかる。
【００５２】
（試験例２）
多結晶シリコンブロック側面を、表２に示す条件で、研磨後にアルカリエッチング処理に付し、スライス加工した場合について、第２研磨工程で用いる砥粒の大きさと、各処理後のシリコンブロック側面の表面粗さの最大高さＲｙ（μｍ）、破断強度（Ｎ）とその標準偏差およびスライス加工後に接着面から脱落したウエハの良品ウエハに対する脱落割合（％）とを比較した。
得られた結果を、研磨処理に用いた砥粒のＪＩＳ番手と研磨量、およびエッチング処理に用いたエッチング液の種類とエッチング量と共に表２に示す。
なお、エッチング液のアルカリとしては、１％水酸化ナトリウム水溶液を用いた。
【００５３】
【表２】
0004667263.tif 000003
【００５４】
また、多結晶シリコンブロック側面を、上記と同様の条件で研磨後にアルカリエッチング処理に付さずに、スライス加工した場合について、得られたウエハの破断強度（Ｎ）とその標準偏差およびスライス加工後に接着面から脱落したウエハの良品ウエハに対する脱落割合（％）を評価した。
得られた結果を表３に示す。
【００５５】
【表３】
0004667263.tif 000004
【００５６】
表２および３より、次のことがわかる。
（１）第２研磨工程で用いる砥粒の粒径が小さい（砥粒番手が大きい）ほど、表面粗さの最大高さＲｙは小さくなり、ウエハの破断強度は増加する。
（２）第２研磨工程で用いる砥粒の粒径が小さい（砥粒番手が大きい）ほど、スライス加工後の接着面からのシリコンウエハの脱落割合は飛躍的に増加し、歩留が低下する。この原因は、シリコンブロック側面の表面の凹凸が少なく、ダミーガラスとシリコンブロック間の接着面積が小さいことにあるものと考えられる。
（３）以上より、研磨の粒径が小さいほどウエハの強度は増すが、スライス加工後の接着面からの脱落割合は増すことがわかる。
【００５７】
（４）アルカリエッチング処理により、シリコンブロック表面に凹凸が形成されるため、その表面粗さの最大高さＲｙは、アルカリエッチング前よりも若干大きくなる。
（５）第２研磨工程で用いる砥粒の粒径が＃８００〜＃３０００の範囲であれば、スライス加工後の接着面からのシリコンウエハの脱落割合は顕著に低下する。
（６）第２研磨工程で用いる砥粒の粒径が＃８００〜＃３０００の範囲であれば、シリコンウエハの破断強度がさらに向上し、破断強度のばらつきが顕著に小さくなる。これは、僅かに残っていた研磨による機械的なダメージが微小なエッチングにより除去されるためと考えられる。
（７）以上より、第２研磨工程で用いる砥粒の粒径は、ＪＩＳ  Ｒ６００１の＃８００〜＃３０００が好ましいことがわかる。
【００５８】
（試験例３）
多結晶シリコンブロック側面を、表４に示す条件で、研磨後にアルカリエッチング処理に付し、スライス加工した場合について、アルカリエッチング処理のエッチング量と、各処理後のシリコンブロック側面の表面粗さの最大高さＲｙ（μｍ）、破断強度（Ｎ）とその標準偏差およびスライス加工後に接着面から脱落したウエハの良品ウエハに対する脱落割合（％）とを比較した。
得られた結果を、研磨処理に用いた砥粒のＪＩＳ番手および研磨量と共に表４に示す。
なお、エッチング液のアルカリとしては、１％水酸化ナトリウム水溶液を用いた。
【００５９】
【表４】
0004667263.tif 000005
【００６０】
表４より、次のことがわかる。
（１）アルカリエッチング処理のエッチング量が増加するほど、表面粗さの最大高さＲｙは、テクスチャエッチングによる凹凸の誇張により増加する。
（２）アルカリエッチング処理のエッチング量が２μｍ以上、好ましくは５μｍ以上であれば、シリコンウエハの脱落割合および破断強度は大きく変化しない。
（３）アルカリエッチング処理のエッチング量が５０μｍを超えても、表面粗さの最大高さＲｙの最大高さは３０μｍで略一定になる。
（４）以上より、多結晶シリコンの場合には、アルカリエッチング処理のエッチング量は、２〜５０μｍの範囲が好ましく、また表面粗さの最大高さＲｙは２〜３０μｍが好ましいことがわかる。
【００６１】
（試験例４）
多結晶シリコンブロック側面を、表５に示す条件で、研磨後に酸エッチング処理に付し、スライス加工した場合について、酸エッチング処理のエッチング量と、各処理後のシリコンブロック側面の表面粗さの最大高さＲｙ（μｍ）、破断強度（Ｎ）とその標準偏差およびスライス加工後に接着面から脱落したウエハの良品ウエハに対する脱落割合（％）とを比較した。
得られた結果を、研磨処理に用いた砥粒のＪＩＳ番手と研磨量と共に表５に示す。
なお、エッチング液の酸としては、フッ酸：硝酸を１：４の比率（容量）で混合した溶液を用いた。
【００６２】
【表５】
0004667263.tif 000006
【００６３】
表５より、次のことがわかる。
（１）酸エッチング処理のエッチング量が２μｍ以上、好ましくは５μｍ以上であれば、シリコンウエハの脱落割合および破断強度は大きく変化しない。
（２）酸エッチング処理のエッチング量が３０μｍを超えても、表面粗さの最大高さＲｙの最大高さは１０μｍで略一定になる。これは、酸エッチング処理は、アルカリエッチング処理と比較して、多結晶シリコンの粒界によるエッチング速度の差が小さいためと考えられる。
（３）以上より、多結晶シリコンの場合には、酸エッチング処理のエッチング量は、２〜３０μｍの範囲が好ましく、また表面粗さの最大高さＲｙは２〜８μｍが好ましいことがわかる。
【００６４】
（試験例５）
多結晶シリコンブロックの代わりに単結晶シリコンブロックを用いること以外は試験例１と同様にして、各処理後のシリコンブロック側面の表面粗さの最大高さＲｙ（μｍ）と算術平均粗さＲａ（μｍ）、および得られたシリコンウエハの破断強度（Ｎ）とその標準偏差を比較した。
得られた結果を、研磨処理に用いた砥粒のＪＩＳ番手と研磨量、およびエッチング処理に用いたエッチング液の種類とエッチング量と共に表６に示す。
【００６５】
【表６】
0004667263.tif 000007
【００６６】
表６より、次のことがわかる。
（１）ウエハの破断強度は、（研磨＋アルカリ）と（研磨＋酸）が同等で、次いで（研磨のみ）、（アルカリのみ）、（酸のみ）の順に高い。
（２）ウエハの破断強度の標準偏差（ばらつき）は、（研磨＋アルカリ）と（研磨＋酸）が同等で、次いで（研磨のみ）、（アルカリのみ）、（酸のみ）の順に小さい。
多結晶の場合と同様に、（研磨＋アルカリ）および（研磨＋酸）の場合には、研磨による軽度な機械的ダメージがエッチングにより除去されるため、強度が高くなり、ばらつきが小さくなるものと考えられるが、多結晶の場合と比べると他の処理との差が小さい。
（３）表面粗さは、（研磨のみ）、（研磨＋酸）、（研磨＋アルカリ）、（酸のみ）、（アルカリのみ）の順に大きい。
（研磨＋アルカリ）による表面粗さの最大高さＲｙは、多結晶の場合に比べて小さくなる。これは、単結晶には粒界がないため、面によるエッチング速度の分布が発生せず、ほぼ均一なピラミッド構造の表面となるためであると考えられる。
また、（研磨＋酸）は、機械的ダメージ層が小さいため、エッチピットが少なく、等方性エッチングがなされるために表面粗さの最大高さＲｙが小さくなるものと考えられる。
さらに、（酸のみ）は、シリコンブロック加工時にバンドソーなどから影響を受けた大きな機械的ダメージ層がエッチングにより空孔（エッチピット）となるため、割れ易くなり、強度が低くなり、ばらつきが大きくなるものと考えられる。
（４）以上より、単結晶シリコンの場合でも、研磨後にケミカルエッチングを行えば破断強度の向上と表面の適度な荒れによる接着力向上の効果が得られることがわかる。
【００６７】
（試験例６）
単結晶シリコンブロック側面を、表７に示す条件で、研磨後にアルカリエッチング処理に付し、スライス加工した場合について、アルカリエッチング処理のエッチング量と、各処理後のシリコンブロック側面の表面粗さの最大高さＲｙ（μｍ）、破断強度（Ｎ）とその標準偏差およびスライス加工後に接着面から脱落したウエハの良品ウエハに対する脱落割合（％）とを比較した。
得られた結果を、研磨処理に用いた砥粒のＪＩＳ番手および研磨量と共に表７に示す。
なお、エッチング液のアルカリとしては、１％水酸化ナトリウム水溶液を用いた。
【００６８】
【表７】
0004667263.tif 000008
【００６９】
表７より、次のことがわかる。
（１）アルカリエッチング処理のエッチング量が増加するほど、表面粗さの最大高さＲｙは、テクスチャエッチングによる凹凸の誇張により増加する。
（２）アルカリエッチング処理のエッチング量が２μｍ以上、好ましくは５μｍ以上であれば、シリコンウエハの脱落割合および破断強度は大きく変化しない。
（３）アルカリエッチング処理のエッチング量が３０μｍを超えても、表面粗さの最大高さＲｙの最大高さは１０μｍで略一定になる。
（４）以上より、単結晶シリコンの場合には、アルカリエッチング処理のエッチング量は、２〜３０μｍの範囲が好ましく、また表面粗さの最大高さＲｙは２〜１０μｍが好ましいことがわかる。
【００７０】
（試験例７）
単結晶シリコンブロック側面を、表８に示す条件で、研磨後に酸エッチング処理に付し、スライス加工した場合について、酸エッチング処理のエッチング量と、各処理後のシリコンブロック側面の表面粗さの最大高さＲｙ（μｍ）、破断強度（Ｎ）とその標準偏差およびスライス加工後に接着面から脱落したウエハの良品ウエハに対する脱落割合（％）とを比較した。
得られた結果を、研磨処理に用いた砥粒のＪＩＳ番手と研磨量と共に表８に示す。
なお、エッチング液の酸としては、フッ酸：硝酸を１：４の比率（容量）で混合した溶液を用いた。
【００７１】
【表８】
0004667263.tif 000009
【００７２】
表８より、次のことがわかる。
（１）酸エッチング処理のエッチング量が２μｍ以上、好ましくは５μｍ以上であれば、シリコンウエハの脱落割合および破断強度は大きく変化しない。
（２）酸エッチング処理のエッチング量が３０μｍを超えても、表面粗さの最大高さＲｙの最大高さは１０μｍで略一定になる。これは、酸エッチング処理は、アルカリエッチング処理と比較して、多結晶シリコンの粒界によるエッチング速度の差が小さいためと考えられる。
（３）以上より、単結晶シリコンの場合には、酸エッチング処理のエッチング量は、２〜３０μｍの範囲が好ましく、また表面粗さの最大高さＲｙは２〜１０μｍが好ましいことがわかる。
【００７３】
以上の結果をまとめると、
本発明のシリコンウエハの製造方法は、シリコンウエハ製造用のシリコンブロックの、シリコンウエハの端面となる側面を機械的に研磨し、次いで該側面をケミカルエッチングし、その後スライス加工して、シリコンウエハを得ることからなり、前記ケミカルエッチング後の表面粗さが、前記研磨後の表面粗さより大きいことを特徴とし、
（１）研磨による研磨面の表面粗さが、最大高さＲｙが２μｍ以下および算術平均粗さＲａが０．２５μｍ以下の少なくとも１つの条件を満たし、
（２）研磨による研磨量が、１００μｍ以上であり、
（３）ケミカルエッチングによるエッチング面の表面粗さが、最大高さＲｙが２〜３０μｍおよび算術平均粗さＲａが０．２５〜４μｍの少なくとも１つの条件を満たし、
（４）ケミカルエッチングによるエッチング量が、２〜５０μｍであり、
【００７４】
（５）研磨が、順次行う第１研磨工程と第２研磨工程の２工程からなり、第２研磨工程で用いる砥粒の粒径が、第１研磨工程で用いる砥粒の粒径よりも小さく、
（６）第１研磨工程および第２研磨工程で用いる砥粒が、それぞれＪＩＳ  Ｒ６００１の＃１００〜＃４００および＃８００〜＃３０００であり、
（７）ケミカルエッチングが、フッ酸と硝酸との混酸を用いた酸処理、または水酸化ナトリウムもしくは水酸化カリウムを用いたアルカリ処理であり、
【００７５】
（８）シリコンブロックが多結晶シリコンであり、ケミカルエッチングが水酸化ナトリウムもしくは水酸化カリウムを用いたアルカリ処理である場合、ケミカルエッチングによるエッチング量が２〜５０μｍであり、ケミカルエッチングによるエッチング面の表面粗さが、最大高さＲｙが２〜３０μｍおよび算術平均粗さＲａが０．２５〜４μｍの少なくとも１つの条件を満たし、
（９）シリコンブロックが多結晶シリコンであり、ケミカルエッチングがフッ酸と硝酸との混酸を用いた酸処理である場合、ケミカルエッチングによるエッチング量が２〜３０μｍであり、ケミカルエッチングによるエッチング面の表面粗さが、最大高さＲｙが２〜８μｍおよび算術平均粗さＲａが０．２５〜１μｍの少なくとも１つの条件を満たし、
（１０）シリコンブロックが単結晶シリコンであり、ケミカルエッチングが水酸化ナトリウムもしくは水酸化カリウムを用いたアルカリ処理である場合、ケミカルエッチングによるエッチング量が２〜３０μｍであり、ケミカルエッチングによるエッチング面の表面粗さが、最大高さＲｙが２〜１０μｍおよび算術平均粗さＲａが０．２５〜１．２５μｍの少なくとも１つの条件を満たし、
（１１）シリコンブロックが単結晶シリコンであり、ケミカルエッチングがフッ酸と硝酸との混酸を用いた酸処理である場合、ケミカルエッチングによるエッチング量が２〜３０μｍであり、ケミカルエッチングによるエッチング面の表面粗さが、最大高さＲｙが２〜１０μｍおよび算術平均粗さＲａが０．２５〜１．２５μｍの少なくとも１つの条件を満たす
のが好ましい。
【００７６】
本発明によれば、上記のシリコンウエハの製造方法を用いて製造されたシリコンブロックおよびシリコンウエハが提供され、これらは、太陽電池の製造に有用である。
【図面の簡単な説明】
【００７７】
【図１】シリコンインゴットを示す概略図である。
【図２】シリコンインゴットを角柱加工するときの切断方法を示す概略図である。
【図３】シリコンブロックを示す概略図である。
【図４】本発明のシリコンウエハの製造方法（第１の実施形態）に基づく、研磨装置を示す概略図である。
【図５】本発明のシリコンウエハの製造方法（第２の実施形態）に基づく、研磨装置を示す概略図である。
【００７８】
【図６】本発明のシリコンウエハの製造方法に基づく、（ａ）角柱加工後、（ｂ）研磨後、（ｃ）エッチング後のシリコンブロック側面の表面状態、を示す模式図である。
【００７９】
【図７】シリコンブロック、ダミーガラス、接着剤の構成を示す模式図であり、（ａ）は接着後、（ｂ）はスライス後、（ｃ）はスライス後に剥離（脱落）が発生した場合である。
【図８】ワイヤソー装置の構造を示す概略図である。
【符号の説明】
【００８０】
１、１１  シリコンブロック
２、１２  研磨ホイール
３、１３  研磨加工部
４、１４  研磨ホイール回転用モータ
５、１５  ノズル
６、１６  一軸ステージ
７、１７  保持機構
【００８１】
２１  研磨表面
２２  エッチングの谷面
３１  ダミー材（ダミーガラス）
３２  接着剤
３３  シリコンブロック
【００８２】
１０１  ワイヤーガイド
１０２  ワイヤー
１０３  シリコンブロック
１０４  スラリーノズル
１０５  プーリ
１０６  新線側ボビン
１０７  巻取側ボビン
【図１】
0004667263.tif 000010
【図２】
0004667263.tif 000011
【図３】
0004667263.tif 000012
【図４】
0004667263.tif 000013
【図５】
0004667263.tif 000014
【図６】
0004667263.tif 000015
【図７】
0004667263.tif 000016
【図８】
0004667263.tif 000017